КАМЕННОЕ ЛИТЬЕ
CAST STONE MATERIAL

Изобретение относится к технологии силикатов, в частности к составам каменного литья, изделия из которого могут использоваться в строительстве.
2
2
2
3
2
2
2
3
2
Известно каменное литье, включающее следующие компоненты, мас.%: SiO 43,0-47,0; TiO 0,5-1,0; AlO 6,0-9,0; FeO 0,4-1,0; CaO 0,5-4,0; MgO 28,0-30,0; NaO 0,1-1,0; KO 4,9-7,0; FeO 6,0-9,0; F 5,0-9,5 [1].
Задачей изобретения является снижение температуры варки каменного литья.
2
2
2
3
2
3
2
2
2
2
2
3
2
3
2
2
Технический результат достигается тем, что каменное литье, включающее каменное литье, включающее SiO, TiO, AlO, FeO, FeO, CaO, MgO, NaO, KO, содержит компоненты при следующем соотношении, мас.%: SiO 33,0-37,0; TiO 0,5-1,0; AlO 0,5-1,0; FeO 10,0-13,0; FeO 2,0-5,0; CaO 10,0-14,0; MgO 18,0-20,0; NaO 10,0-13,0; KO 5,0-7,0.
В таблице приведены составы каменного литья.
Компоненты
Состав, мас.%:
1
2
3
SiO<sub>2</sub>
37,0
35,0
33,0
TiO<sub>2</sub>
0,5
0,75
1,0
Al<sub>2</sub>O<sub>3</sub>
0,5
0,75
1,0
Fe<sub>2</sub>O<sub>3</sub>
10,0
11,5
13,0
FeO
5,0
3,5
2,0
CaO
10,0
12,0
14,0
MgO
20,0
19,0
18,0
Na<sub>2</sub>O
10,0
11,5
13,0
K<sub>2</sub>O
7,0
6,0
5,0
Сырьем для получения каменного литья могут служить горные породы магматического происхождения, кварцевый песок, доломит и другое. Перед загрузкой в печь сырьевые материалы измельчают, просеивают и дозируют в требуемых количествах. Шихту варят (плавят) в ванных печах при температуре 1450°C. Готовый расплав из ванны спускают в разливочный копильник, где охлаждают до температуры 1150°C. Для литья изделий применяют кокили из чугуна или жароупорной стали. Отливки подвергают кристаллизации, которую проводят в камерных печах при температуре 850°C, и отжигу.
Источники информации
1. Авторское свидетельство SU №649669, 1979.